ХИМИЧЕСКИЙ ПРОЦЕСС

1. Способ производства азотсодержащего полимера эпигалогенгидрина, включающий реакцию азотсодержащего предшественника, выбранного из группы, состоящей из аминов, полиаминов, полиаминоамидов, полиуретанов и их смесей с эпигалогенгидрином с образованием раствора упомянутого полимера эпигалогенгидрина, причем данный способ включает стадию очистки для удаления органических примесей из образованного раствора полимера эпигалогенгидрина, при этом указанная стадия очистки включает: контактирование раствора полимера эпигалогенгидрина с текучей средой, находящейся в жидком, надкритическом или близком к надкритическому состоянии, для осуществления экстракции органических примесей из раствора полимера эпигалогенгидрина в текучую среду, отведение текучей среды, обогащенной органическими примесями, от раствора полимера эпигалогенгидрина, и отделение экстрагированных примесей от отведенной текучей среды, причем текучая среда содержит вещество, которое при атмосферном давлении и комнатной температуре (приблизительно 25°C) является газообразным.
2. Способ по п.1, где текучая среда представляет собой двуокись углерода.
3. Способ по п.1, где полимер эпигалогенгидрина представляет собой полимер полиаминоамид-эпигалогенгидрина.
4. Способ по любому из пп.1-3, где органические примеси включают органические галогенсодержащие примеси.
5. Способ по п.4, где галогенсодержащие примеси включают по меньшей мере одно вещество из эпигалогенгидрина и продуктов его реакций.
6. Способ по п.5, где продукты реакций эпигалогенгидрина включают по меньшей мере одно соединение из 1,2- и 1,3-дихлор-2-пропанола и 3-хлор-1,2-пропандиола.
7. Способ по любому из пп.1-3, где раствор полимера эпигалогенгидрина представляет собой водный раствор.
8. Способ по любому из пп.1-3, где экстракция имеет место при температуре от приблизительно 10 до приблизительно 200°C.
9. Способ по любому из пп.1-3, где экстракция имеет место при давлении от приблизительно 40 до приблизительно 500 бар.
10. Способ очистки раствора азотсодержащего полимера эпигалогенгидрина, который образован посредством реакции азотсодержащего предшественника, выбранного из группы, состоящей из аминов, полиаминов, полиаминоамидов, полиуретанов и их смесей, с эпигалогенгидрином, включающий стадии: контактирование раствора полимера эпигалогенгидрина с текучей средой, находящейся в жидком, надкритическом или близком к надкритическому состоянии, для осуществления экстракции органических примесей из раствора полимера эпигалогенгидрина в текучую среду, отведение текучей среды, обогащенной органическими примесями, от раствора полимера эпигалогенгидрина, и отделение экстрагированных примесей от из отведенной текучей среды, причем текучая среда содержит вещество, которое при атмосферном давлении и комнатной температуре (приблизительно 25°C) является газообразным.
11. Способ по п.10, где текучая среда представляет собой двуокись углерода.
12. Способ по п.10, где полимер эпигалогенгидрина представляет собой полимер полиаминоамид-эпигалогенгидрина.
13. Способ по любому из пп.10-12, где органические примеси включают органические галогенсодержащие примеси.
14. Способ по п.13, где галогенсодержащие примеси включают по меньшей мере одно вещество из эпигалогенгидрина и продуктов его реакций.
15. Способ по п.14, где продукты реакций эпигалогенгидрина включают по меньшей мере одно соединение из 1,2- и 1,3-дихлор-2-пропанола и 3-хлор-1,2-пропандиола.
16. Способ по любому из пп.10-12, где раствор полимера эпигалогенгидрина представляет собой водный раствор.
17. Способ по любому из пп.10-12, где экстракция имеет место при температуре от приблизительно 10 до приблизительно 200°C.
18. Способ по любому из пп.10-12, где экстракция имеет место при давлении от приблизительно 40 до приблизительно 500 бар.